КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILES

Изобретение касается составов керамических масс, которые могут быть использованы в производстве облицовочной плитки.
Известна керамическая масса, содержащая, мас.%: глинистое сырье 32,5-84,4; кварцевый компонент (песок) 12,8-27,5; пегматит 0,2-14,0; малощелочное стекло 5,0-24,5 [1].
Задача изобретения состоит в получении термостойких керамических изделий при снижении температуры их обжига.
Технический результат достигается тем, что керамическая масса для изготовления облицовочной плитки, включающая глинистое сырье, кварцевый песок, пегматит, дополнительно содержит жидкое калиевое стекло, глицерин и циркон при следующем соотношении компонентов, мас.%: глинистое сырье 46,7-48,7; молотый кварц 29,0-31,0; пегматит 16,0-18,0; жидкое калиевое стекло 0,1-0,2; глицерин 01-0,2; циркон 4,0-6,0.
В таблице приведены составы керамической массы.
Таблица
Компоненты
Состав, мас.%
1
2
Глинистое сырье
46,7
48,7
Молотый кварц
29,0
31,0
Пегматит
18,0
16,0
Жидкое калиевое стекло
0,1
0,2
Глицерин
0,2
0,1
Циркон
6,0
4,0
Термостойкость, °С
~250
~250
Для приготовления керамической массы используют качественное глинистое сырье (лессы, бентониты и др.) любых месторождений.
2
Компоненты дозируют в требуемых количествах. Глинистое сырье, кварц, пегматит, циркон размалывают до порошкообразного состояния (удельная поверхность 2500-3500 см/г), добавляют жидкое калиевое стекло, глицерин и готовят керамическую массу с влажностью 11-13%, из которой формуют изделия требуемой конфигурации. На поверхность изделий напыляют слой цветной глазури и при температуре 1050-1100°С проводят обжиг.
Источники информации
1. SU 500203 А, 1976.